(57)【要約】【課題】  鋼材、特にはクロム含有鋼材の洗浄時に腐食抑制、孔食防止効果を有し、かつ酸洗時のこれらの効果の安定的な持続性を有する有機酸洗浄用の腐食抑制液、ならびに該有機酸洗浄用の腐食抑制液を用いる金属の洗浄方法を提供する。【解決手段】  有機酸０〜１００重量部に対し、キレート剤１００〜２５０重量部と、還元剤５０〜１５０重量部とを含み、ｐＨが６〜８である洗浄液に、腐食抑制成分を添加混合した金属用の有機酸洗浄用の腐食抑制液であって、前記腐食抑制成分として、前記有機酸洗浄用の腐食抑制液中にピリジニウム化合物を０．０３〜０．１５重量％、有機硫黄化合物を０．０５〜０．３重量％および分子内にエーテル基、水酸基、エステル基またはケトン基のうち少なくとも１種の基を有する水溶性高分子を０．０３〜０．２重量％含むこと特徴とする有機酸洗浄用の腐食抑制液。【選択図】      なし【特許請求の範囲】
【請求項１】
有機酸０〜１００重量部に対して、キレート剤１００〜２５０重量部と、還元剤５０〜１５０重量部とを含み、ｐＨが６〜８である洗浄液に、腐食抑制成分を添加混合した金属用の有機酸洗浄用の腐食抑制液であって、前記腐食抑制成分として、前記有機酸洗浄用の腐食抑制液中に、ピリジニウム化合物を０．０３〜０．１５重量％、有機硫黄化合物を０．０５〜０．３重量％および分子内にエーテル基、水酸基、エステル基またはケトン基のうち少なくとも１種の基を有する水溶性高分子を０．０３〜０．２重量％含むこと特徴とする有機酸洗浄用の腐食抑制液。
【請求項２】
前記ピリジニウム化合物がアルキルピリジニウムクロライドであることを特徴とする請求項１に記載の有機酸洗浄用の腐食抑制液。
【請求項３】
前記有機硫黄化合物が、チオシアン酸アンモニウムおよび３−（２−ベンゾチアジルチオ）プロピオン酸の少なくとも１種であることを特徴とする請求項１または２に記載の有機酸洗浄用の腐食抑制液。
【請求項４】
前記水溶性高分子が、ポリエチレングリコールであることを特徴とする請求項１〜３のいずれか１項に記載の有機酸洗浄用の腐食抑制液。
【請求項５】
前記ポリエチレングリコールは、数平均分子量が３００〜１０００であることを特徴とする請求項５記載の有機酸洗浄用の腐食抑制液。
【請求項６】
前記金属用の有機酸洗浄用の腐食抑制液が、鋼材洗浄用の有機酸洗浄用の腐食抑制液であることを特徴とする請求項１〜５のいずれか１項に記載の有機酸洗浄用の腐食抑制液。
【請求項７】
請求項１〜６のいずれか１項に記載の有機酸洗浄用の腐食抑制液を金属表面に吹き付け、浸漬または接触させて金属表面を洗浄することを特徴とする金属の洗浄方法。
【発明の詳細な説明】
【技術分野】
【０００１】
本発明は、配管など、特にクロム含有鋼に生成するスケールや錆を除去するための有機酸洗浄用の腐食抑制液ならびに該有機酸洗浄用の腐食抑制液を用いる金属の洗浄方法に関する。
【背景技術】
【０００２】
従来から鋼材などの金属の洗浄には各種のスケール除去剤が使用されている。スケール除去剤の主成分として無機酸が汎用されており、一般的に、無機酸はコストが低く、金属酸化物の溶解能力が大きいという特徴を有する。しかし、その反面、被洗浄金属の材料種によっては過酸洗や水素脆性、金属の変色などの問題を生じるおそれがある。更に、洗浄後の中和処理が難しく、強酸性であるため取り扱い上の危険があり、ガスやミストの発生により周辺の設備や環境を汚染するなどの問題も有する。
【０００３】
一方、無機酸を主成分とするスケール除去剤の前記問題を避けるため、有機酸による洗浄が行われる。有機酸などを主成分とするスケール除去剤では、コスト高であること、常温域でのスケール溶解能力を高めるために洗浄時に７０°Ｃ以上に加熱する必要があるといった欠点を有するものの、無機酸に比較して被洗浄金属に対する腐食作用が緩やかであり、洗浄後の中和処理が容易であるなどの特徴を有している。
【０００４】
特許文献１には、スケール除去と共に金属の腐食を抑制する有機酸系のスケール除去剤が開示されており、該スケール除去剤の組成は（Ａ）１−ヒドロキシエチリデン−１，１−ジホスホン酸やその塩などの有機ホスホン酸及びその塩から選ばれる１種以上、（Ｂ）クエン酸などのカルボン酸及びその塩から選ばれる１種以上、（Ｃ）メルカプトカルボン酸及びその塩から選ばれる１種以上からなることが開示されている。また、特許文献１には、さらにその他の成分として、エチレンジアミン四酢酸、ヒドラジンなどが含有できることも記載されている。
【０００５】
また、特許文献２には、クロム含有鋼材のスケール除去方法において、処理剤として無機酸、有機酸、キレート剤が使用されることが記載されており、有機酸としてクエン酸、キレート剤としてエチレンジアミン四酢酸、還元剤としてヒドラジンなどが開示されている。
【先行技術文献】
【特許文献】
【０００６】
【特許文献１】特開２０１０−７０８０５号公報
【特許文献２】特開２０１２−９７３３６号公報
【発明の概要】
【発明が解決しようとする課題】
【０００７】
しかしながら、前記のような有機酸系の処理剤を用いて有機酸洗浄を行った場合、スケール除去、腐食抑制に一定の効果が認められるものの、十分な効果とまで言い難く、また前記効果は時間と共に劣化しやすく、安定的に使用するための酸洗時の効果の持続という面で難点がある。
【０００８】
本発明は、鋼材、特にはクロム含有鋼材の洗浄時に腐食抑制、孔食防止効果を有し、かつ酸洗時のこれらの効果の安定的な持続性を有する有機酸洗浄用の腐食抑制液ならびに該有機酸洗浄用の腐食抑制液を用いる金属の洗浄方法を提供することを目的とするものである。
【課題を解決するための手段】
【０００９】
本発明は、有機酸０〜１００重量部に対して、キレート剤１００〜２５０重量部と、還元剤５０〜１５０重量部とを含み、ｐＨが６〜８である洗浄液に、腐食抑制成分を添加混合した金属用の有機酸洗浄用の腐食抑制液であって、前記腐食抑制成分として、前記有機酸洗浄用の腐食抑制液中に、ピリジニウム化合物を０．０３〜０．１５重量％、有機硫黄化合物を０．０５〜０．３重量％および分子内にエーテル基、水酸基、エステル基またはケトン基のうち少なくとも１種の基を有する水溶性高分子を０．０３〜０．２重量％含むことを特徴とする有機酸洗浄用の腐食抑制液である。
【００１０】
また本発明は、前記ピリジニウム化合物がアルキルピリジニウムクロライドであることを特徴とする。
【００１１】
また本発明は、前記有機硫黄化合物が、チオシアン酸アンモニウムおよび３−（２−ベンゾチアジルチオ）プロピオン酸の少なくとも１種であることを特徴とする。
【００１２】
また本発明は、前記水溶性高分子が、ポリエチレングリコールであることを特徴とする。
【００１３】
また本発明は、前記ポリエチレングリコールは、数平均分子量が３００〜１０００であることを特徴とする。
【００１４】
また本発明は、前記金属用の有機酸洗浄用の腐食抑制液が、鋼材洗浄用の腐食抑制剤であることを特徴とする。
【００１５】
また本発明は、前記いずれかの有機酸洗浄用の腐食抑制液を金属表面に吹き付け、浸漬または接触させて金属表面を洗浄することを特徴とする金属の洗浄方法である。
【発明の効果】
【００１６】
本発明によれば、有機酸０〜１００重量部に対して、キレート剤１００〜２５０重量部と、還元剤５０〜１５０重量部とを含み、ｐＨが６〜８である洗浄液に、腐食抑制成分を添加混合した金属用の有機酸洗浄用の腐食抑制液であって、前記腐食抑制成分として、前記有機酸洗浄用の腐食抑制液中に、ピリジニウム化合物を０．０３〜０．１５重量％、有機硫黄化合物を０．０５〜０．３重量％および分子内にエーテル基、水酸基、エステル基またはケトン基のうち少なくとも１種の基を有する水溶性高分子を０．０３〜０．２重量％含むので、鋼材、特には難溶性スケールが形成されているクロム含有鋼材に適用することにより、脱スケール性はもちろんのこと、優れた腐食抑制、孔食防止効果を有し、かつ酸洗時のこれらの効果の安定的な持続性を有する優れた洗浄効果を得ることができるという効果を奏する。
【発明を実施するための形態】
【００１７】
本発明の有機酸洗浄用の腐食抑制液は、有機酸０〜１００重量部と、キレート剤１００〜２５０重量部と、還元剤５０〜１５０重量部とを含み、ｐＨが６〜８である洗浄液に、腐食抑制成分として、前記有機酸洗浄用の腐食抑制液中に、ピリジニウム化合物が０．０３〜０．１５重量％、有機硫黄化合物を０．０５〜０．３重量％および分子内にエーテル基、水酸基、エステル基またはケトン基のうち少なくとも１種の基を有する水溶性高分子が０．０３〜０．２重量％となるよう添加混合した腐食抑制剤である。
【００１８】
本発明の有機酸洗浄用の腐食抑制液は、ｐＨが６．０〜８．０、好ましくは６．５〜７．５の範囲に調整されている。
【００１９】
本発明の有機酸洗浄用の腐食抑制液（以下、単に腐食抑制剤ということがある）において、洗浄液に配合される有機酸０重量部は、洗浄液に有機酸を含まない場合を示し、有機酸が０重量部のときは、洗浄液は、キレート剤１００〜２５０重量部と、還元剤５０〜１５０重量部の２成分を含むことを意味する。
【００２０】
また、洗浄液に有機酸を含む場合には、その配合量の下限は１重量部であるが、本発明の効果を奏する限りにおいて、有機酸が前記下限を下回る重量部、たとえば０．５重量部であっても、当該洗浄液は本発明の有機酸洗浄用腐食抑制剤を構成する洗浄液に該当する。
洗浄液が有機酸を含む場合、有機酸としては、芳香族カルボン酸または脂肪族カルボン酸があげられ芳香族カルボン酸としては安息香酸が、脂肪族カルボン酸としては、ギ酸、酢酸、クエン酸、マロン酸、シュウ酸、グリコール酸、リンゴ酸などがあげられる。
【００２１】
またキレート剤としては、アミノポリカルボン酸類化合物が好ましく、たとえばエチレンジアミン四酢酸、ニトリロ三酢酸、ヒドロキシエチレンジアミン三酢酸、ジエチレントリアミン五酢酸、トリエチレンテトラミン六酢酸などがあげられる。
【００２２】
これらのキレート剤は、遊離のものであってもよく、またはそれらのアルカリ金属塩、アルカリ土類金属塩、アミン塩もしくはアンモニウム塩などを例示することができる。なお、前記有機酸、下記還元剤または下記腐食抑制成分として使用する化合物にキレート機能がある場合、ここでのキレート剤としては用いず、他のキレート剤を用いるものとする。
【００２３】
また還元剤としては、金属表面の金属酸化物、金属腐食生成物等を還元させて金属、金属イオン等の還元生成物を生成させるものであれば、特に制限はなく従来公知の還元剤を用いることができる。かかる還元剤としてはヒドラジン、Ｌ−アルコルビン酸、エルソルビン酸、ブドウ糖、クエン酸および酒石酸などの有機系還元剤があげられる。これらの還元剤は遊離のものであってもよく、あるいはそれらのアルカリ金属塩、アルカリ土類金属塩、アミン塩もしくはアンモニウム塩などを例示することができる。なお、前記有機酸、キレート剤または下記腐食抑制成分として使用する化合物に還元作用がある場合、ここでの還元剤としては用いず、他の還元剤を用いるものとする。
【００２４】
前記洗浄液のもっとも好ましい配合比率は、有機酸１００重量部に対して、キレート剤２００重量部、還元剤１００重量部であることがさらに好ましい。なお、当該洗浄液の残りは水とする。
【００２５】
前記キレート剤、還元剤の配合比率が、前記下限に達しないときは、脱スケール性を減ずることになり、また前記上限を越えるときは、腐食量を増加させることになり、いずれも好ましくない。
【００２６】
前記洗浄液は、前記有機酸、キレート剤および還元剤を、所定の配合比率で、攪拌下に水に添加して混合することにより製造することができる。
【００２７】
得られた洗浄液は、水酸化アルカリ金属塩またはアンモニア水などのｐＨ調整剤を加えて液ｐＨを、６〜８に調整することが望ましい。これにより、洗浄液は、中性域での取り扱いが容易になり、腐食抑制剤の性能が向上し、濁りや分解が無く安定性が良いという効果を発揮する。
【００２８】
本発明において、洗浄液に添加混合する腐食抑制成分は、腐食抑制成分として、有機酸洗浄用の腐食抑制液中にピリジニウム化合物を０．０３〜０．１５重量％、有機硫黄化合物を０．０５〜０．３重量％および分子内にエーテル基、水酸基、エステル基またはケトン基のうち少なくとも１種の基を有する水溶性高分子を０．０３〜０．２重量％を含む。
【００２９】
ピリジニウム化合物の濃度が０．０３重量％より小さいとクロム含有鋼材の耐孔食性が落ちるため好ましくなく、０．１５重量％より大きいと性能は変わらず経済的に好ましくない。また硫黄化合物の濃度が０．０３重量％より小さいとクロム含有鋼材の耐孔食性が落ちるため好ましくなく、０．３重量％より大きいと性能は変わらず経済的に好ましくない。水溶性高分子の濃度は、０．０３重量％より小さいとクロム含有鋼材の耐孔食性が落ちるため好ましくなく、０．２重量％より大きいと性能は変わらず経済的に好ましくない。
【００３０】
ピリジニウム化合物としては、４級アンモニウム塩が好ましく、たとえばウンデシルピジニウムクロライド、１−ブチルピリジニウムクロライド、セチルピリジニウムクロライドなどのアルキルピリジニウムクロライド、ベンジルピリジニウムクロライド、Ｎ−ヒドロキシエチル−ピリジニウムクロライド、Ｎ−（Ｐ−ラウリルベンジル）−ピリジニウムクロライド、Ｎ−カルボキシメチル−ピリジニウムクロライド、Ｎ−ヒドロキシエトキシエチル−ピリジニウムクロライド、Ｎ−アリル−ピリジニウムクロライドなどを例示することができる。この中で最も好ましいのは、アルキルピリジニウムクロライドであり、とりわけウンデシルピジニウムクロライドが好ましい。
【００３１】
また有機硫黄化合物としては、フェニルチオ尿素、トリルチオ尿素、Ｎ−メチルチオ尿素、ジメチルチオ尿素、ジエチルチオ尿素、ジブチルチオ尿素、テトラメチルチオ尿素、メチルイソチオ尿素、ベンジルイソチオ尿素、ジイソプロピルチオ尿素、エチレンチオ尿素などのチオ尿素類化合物、メルカプトベンゾチアゾール、２，５−ジメルカプト１，３，４−チアジアゾール、２−メルカプトベンゾチアゾール、２−（チオシアノメチルチオ）ベンゾチアゾールなどのベンゾチアゾール類化合物、イソブチルメルカプタン、ブチルメルカプタン、オクチルメルカプタン、メルカプトベンゾチアジルスルフィド、２−メルカプトイミダゾリンなどのメルカプタン類化合物のほか、３−（２−ベンゾチアジルチオ）プロピオン酸、（２−ベンゾチアジルチオ）酢酸、２−メルカプトイミダゾリン、チオシアン酸、テトラメチルチウラムモノスルフィド、テトラメチルチウラムジスルフィド、ジベンジルスルフォキシドなどがあげられる。
【００３２】
これらの有機硫黄化合物は、遊離のものであってもよく、またはそれらの塩であってもよい。また、これらの有機硫黄化合物は、１種以上を併用することができる。
【００３３】
有機硫黄化合物としては、チオシアン酸アンモニウムまたは３−（２−ベンゾチアジルチオ）プロピオン酸が好ましく、特にチオシアン酸アンモニウムおよび３−（２−ベンゾチアジルチオ）プロピオン酸を併用することが好ましい。
【００３４】
本発明において、分子内にエーテル基、水酸基、エステル基またはケトン基のうち少なくとも１種の基を有する水溶性高分子としては、たとえばポリエチレングリコール、ポリプロピレングリコール、エチレングリコールとプロピレングリコールとの共重合物、ポリビニルアルコール、ポリビニルピロリドン、ポリビニルメチルエーテル、ヒドロキシメチルセルロース、ヒドロキシエチルセルロース、ヒドロキシプロポキシメチルセルロースなどを例示することができる。この中で最も好ましいのは、ポリエチレングリコールである。
【００３５】
また、ポリエチレングリコールとしては、その分子量が数平均分子量として３００〜１０００の範囲にあるものがあげられ、好ましくは、その分子量が数平均分子量として３００〜６００の範囲にあるものがあげられる。分子量が３００より小さいと孔食防止の効果が小さく、１０００より大きいと洗浄液中での溶解安定性が悪いため好ましくない。
【００３６】
本発明の有機酸洗浄用の腐食抑制液を構成する腐食抑制成分は、前記洗浄液に、順次または同時に、攪拌下、添加し、混合することによって、有機酸洗浄用の腐食抑制液とすることができる。
【００３７】
本発明において、腐食抑制成分の各成分の、有機酸洗浄用の腐食抑制液中におけるより好ましい濃度は、ピリジニウム化合物が０．０５〜０．１重量％であり、硫黄化合物が０．1〜０．２重量％であり、水溶性高分子が０.０５〜０．１５重量％である。
【００３８】
本発明の有機酸洗浄用の腐食抑制液は、金属、特には鋼材、さらにはクロム含有鋼材の洗浄に適用される。洗浄方法としては、有機酸洗浄用の腐食抑制液を洗浄すべき鋼材表面に吹付け、またはこの有機酸洗浄用の腐食抑制液に洗浄すべき鋼材を浸漬することによって実施することができ、これによって金属表面が洗浄される。また鋼材が管の場合でスケールが管内面に生じている場合には、この有機酸洗浄用の腐食抑制液を管内に通液するのが好ましい。
【００３９】
［実施例］
以下、本発明を実施例により具体的に示すが、本発明は、これらの実施例により制限されるものではない。
【００４０】
なお、特に指定しない限り、実施例中の洗浄液の成分についての部は固形分換算での重量部であり、腐食抑制成分についての％は有機酸洗浄用の腐食抑制液中の重量％である。
【００４１】
（実施例１および２）
表１および２に示すように、マロン酸、クエン酸のそれぞれ１００部とニトリロ三酢酸２００部、ヒドラジン１００部よりなる洗浄液に、腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量３００のポリエチレングリコール０．０５％となる量を溶解し有機酸洗浄用の腐食抑制液とした。これを用いて後記の脱スケール性、耐腐食性、耐孔食性、腐食抑制成分の安定性、酸洗時の効果の持続性の評価を行った。結果は表３に示すとおりである。
【００４２】
（実施例３）
表１および２に示すように、グリコール酸１００部とニトリロ三酢酸２００部、ヒドラジン１００部よりなる洗浄液に、腐食抑制成分として、ウンデシルピリジニウムクロライド０．０３％、有機硫黄化合物（３−（２−ベンゾチアジルチオ）プロピオン酸とチオシアン酸アンモニウムとの混合物（重量比１：１））０．１％、および数平均分子量３００のポリエチレングリコール０．０５％となる量を溶解し有機酸洗浄用の腐食抑制液とし、前記と同様に評価した。結果は表３に示すとおりである。
【００４３】
（実施例４）
表１および２に示すように、マロン酸１００部とエチレンジアミン四酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し有機酸洗浄用の腐食抑制液とし、前記と同様に評価した。結果は表３に示すとおりである。
【００４４】
（実施例５）
表１および２に示すように、クエン酸１００部とエチレンジアミン四酢酸２００部、ヒドラジン１００部よりなる洗浄液に腐食抑制成分として、ウンデシルピリジニウムクロライド０．０３％、有機硫黄化合物（３−（２−ベンゾチアジルチオ）プロピオン酸とチオシアン酸アンモニウムとの混合物（重量比１：１））０．０６％、および数平均分子量６００のポリエチレングリコール０．０５％となる量を溶解し有機酸洗浄用の腐食抑制液とし、前記と同様に評価した。結果は表３に示すとおりである。
【００４５】
（実施例６）
表１および２に示すように、グリコール酸１００部とエチレンジアミン四酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し有機酸洗浄用の腐食抑制液とし、前記と同様に評価した。結果は表３に示すとおりである。
【００４６】
（実施例７）
表１および２に示すように、マロン酸１００部とジエチレントリアミン五酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量１０００のポリエチレングリコール０．０５％となる量を溶解し有機酸洗浄用の腐食抑制液とし、前記と同様に評価した。結果は表３に示すとおりである。
【００４７】
（実施例８）
表１および２に示すように、クエン酸１００部とジエチレントリアミン五酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量１０００のポリエチレングリコール０．０５％となる量を溶解し有機酸洗浄用の腐食抑制液とし、前記と同様に評価した。結果は表３に示すとおりである。
【００４８】
（実施例９）
表１および２に示すように、グリコール酸１００部とジエチレントリアミン五酢酸２００部、ヒドラジン１００部よりなる洗浄液に腐食抑制成分として、ウンデシルピリジニウムクロライド０．０３％、有機硫黄化合物（３−（２−ベンゾチアジルチオ）プロピオン酸とチオシアン酸アンモニウムとの混合物（重量比１：１））０．０６％、および数平均分子量１０００のポリエチレングリコール０．０５％となる量を溶解し有機酸洗浄用の腐食抑制液とし、前記と同様に評価した。結果は表３に示すとおりである。
【００４９】
（実施例１０および１１）
表１および２に示すように、マロン酸、クエン酸のそれぞれ１００部とニトリロ三酢酸２００部、エリソルビン酸１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量３００のポリエチレングリコール０．０５％となる量を溶解し有機酸洗浄用の腐食抑制液とし、前記と同様に評価した。結果は表３に示すとおりである。
【００５０】
（実施例１２）
表１および２に示すように、グリコール酸１００部とニトリロ三酢酸２００部、エリソルビン酸１００部よりなる洗浄液に腐食抑制成分として、ウンデシルピリジニウムクロライド０．０３％、有機硫黄化合物（３−（２−ベンゾチアジルチオ）プロピオン酸とチオシアン酸アンモニウムとの混合物（重量比１：１））０．１％、および数平均分子量３００のポリエチレングリコール０．０５％となる量を溶解し有機酸洗浄用の腐食抑制液とし、前記と同様に評価した。結果は表３に示すとおりである。
【００５１】
（実施例１３）
表１および２に示すように、マロン酸１００部とエチレンジアミン四酢酸２００部、エリソルビン酸１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．０６％、および数平均分子量６００のポリエチレングリコール０．０５％となる量を溶解し有機酸洗浄用の腐食抑制液とし、前記と同様に評価した。結果は表３に示すとおりである。
【００５２】
（実施例１４）
表１および２に示すように、クエン酸１００部とエチレンジアミン四酢酸２００部、エリソルビン酸１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し有機酸洗浄用の腐食抑制液とし、前記と同様に評価した。結果は表３に示すとおりである。
【００５３】
（実施例１５）
表１および２に示すように、グリコール酸１００部とエチレンジアミン四酢酸２００部、エリソルビン酸１００部よりなる洗浄液に腐食抑制成分として、ウンデシルピリジニウムクロライド０．０３％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し有機酸洗浄用の腐食抑制液とし、前記と同様に評価した。結果は表３に示すとおりである。
【００５４】
（実施例１６）
表１および２に示すように、マロン酸１００部とジエチレントリアミン五酢酸２００部、エリソルビン酸１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量１０００のポリエチレングリコール０．０５％となる量を溶解し有機酸洗浄用の腐食抑制液物とし、前記と同様に評価した。結果は表３に示すとおりである。
【００５５】
（実施例１７）
表１および２に示すように、クエン酸１００部とジエチレントリアミン五酢酸２００部、エリソルビン酸１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．０６％、および数平均分子量１０００のポリエチレングリコール０．０５％となる量を溶解し有機酸洗浄用の腐食抑制液とし、前記と同様に評価した。結果は表３に示すとおりである。
【００５６】
（実施例１８）
表１および２に示すように、グリコール酸１００部とジエチレントリアミン五酢酸２００部、エリソルビン酸１００部よりなる洗浄液に腐食抑制成分として、ウンデシルピリジニウムクロライド０．０３％、有機硫黄化合物（３−（２−ベンゾチアジルチオ）プロピオン酸とチオシアン酸アンモニウムとの混合物（重量比１：１））０．１％、および数平均分子量１０００のポリエチレングリコール０．０５％となる量を溶解し有機酸洗浄用の腐食抑制液とし、前記と同様に評価した。結果は表３に示すとおりである。
【００５７】
（実施例１９）
表１および２に示すように、ニトリロ三酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し有機酸洗浄用の腐食抑制液とし、前記と同様に評価した。結果は表３に示すとおりである。
【００５８】
（実施例２０）
表１および２に示すように、エチレンジアミン四酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し有機酸洗浄用の腐食抑制液とし、前記と同様に評価した。結果は表３に示すとおりである。
【００５９】
（実施例２１）
表１および２に示すように、ジエチレントリアミン五酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し有機酸洗浄用の腐食抑制液とし、前記と同様に評価した。結果は表３に示すとおりである。
【００６０】
（比較例１）
表１および２に示すように、マロン酸１００部、ニトリロ三酢酸２００部、ヒドラジン１００部よりなるｐＨ９の洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し洗浄剤組成物とし、前記と同様に評価した。結果は表３に示すとおりである。
【００６１】
（比較例２）
表１および２に示すように、マロン酸１００部、ニトリロ三酢酸２００部、ヒドラジン１００部よりなるｐＨ５の洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し洗浄剤組成物とし、前記と同様に評価した。結果は表３に示すとおりである。
【００６２】
（比較例３）
表１および２に示すように、マロン酸１００部、エチレンジアミン四酢酸５０部、ヒドラジン１００部よりなる洗浄液に腐食抑制成分として、ウンデシルピリジニウムクロライド０．０５％、有有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し洗浄剤組成物とし、前記と同様に評価した。結果は表３に示すとおりである。
【００６３】
（比較例４）
表１および２に示すように、マロン酸１００部、エチレンジアミン四酢酸３００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し洗浄剤組成物とし、前記と同様に評価した。結果は表３に示すとおりである。
【００６４】
（比較例５）
表１および２に示すように、マロン酸１００部、エチレンジアミン四酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量２００のポリエチレングリコール０．０５％となる量を溶解し洗浄剤組成物とし、前記と同様に評価した。結果は表３に示すとおりである。
【００６５】
（比較例６）
表１および２に示すように、マロン酸１００部、エチレンジアミン四酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量２０００のポリエチレングリコール０．０５％となる量を溶解し洗浄剤組成物とし、前記と同様に評価した。結果は表３に示すとおりである。
【００６６】
（比較例７）
表１および２に示すように、マロン酸１００部、エチレンジアミン四酢酸２００部、ヒドラジン２００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し洗浄剤組成物とし、前記と同様に評価した。結果は表３に示すとおりである。
【００６７】
（比較例８）
表１および２に示すように、マロン酸１００部、エチレンジアミン四酢酸２００部、ヒドラジン３０部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し洗浄剤組成物とし、前記と同様に評価した。結果は表３に示すとおりである。
【００６８】
（比較例９）
表１および２に示すように、マロン酸１００部、エチレンジアミン四酢酸２００部、ヒドラジン１００部よりなる洗浄液に腐食抑制成分として、ウンデシルピリジニウムクロライド０．０２％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０５％となる量を溶解し洗浄剤組成物とし、前記と同様に評価した。結果は表３に示すとおりである。
【００６９】
（比較例１０）
表１および２に示すように、マロン酸１００部、エチレンジアミン四酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．０４％、および数平均分子量６００のポリエチレングリコール０．０５％となる量を溶解し洗浄剤組成物とし、前記と同様に評価した。結果は表３に示すとおりである。
【００７０】
（比較例１１）
表１および２に示すように、マロン酸１００部、エチレンジアミン四酢酸２００部、ヒドラジン１００部よりなる洗浄液に腐食抑制成分として、ウンデシルピリジニウムクロライド０．０５％、有機硫黄化合物（３−（２−ベンゾチアジルチオ）プロピオン酸とチオシアン酸アンモニウムとの混合物（重量比１：１））０．１％、および数平均分子量６００のポリエチレングリコール０．０２％となる量を溶解し洗浄剤組成物とし、前記と同様に評価した。結果は表３に示すとおりである。
【００７１】
＜評価方法＞
（１）耐腐食性
サイズを４ｃｍ長さ×２ｃｍ幅×３ｍｍ厚に切り出したクロム含有鋼材を試験片とし、４００番の研磨紙で研磨したものを、温度９５℃に保持した有機酸洗浄用の腐食抑制液または洗浄剤組成物に２００時間、浸漬した。腐食量は下記の式により計算した。これに基づき、以下の基準で評価した。
腐食量（ｍｇ／ｃｍ２）＝
（浸漬前試験片重量（ｍｇ）−浸漬後試験片重量（ｍｇ））／試験片表面積（ｃｍ２）
◎  ０．０３（ｍｇ／ｃｍ２）以下
○  ０．０３〜０．０５（ｍｇ／ｃｍ２）
△  ０．０５〜０．１０（ｍｇ／ｃｍ２）
×  ０．１０（ｍｇ／ｃｍ２）以上
【００７２】
（２）耐孔食性
サイズを４ｃｍ長さ×２ｃｍ幅×３ｍｍ厚に切り出したクロム含有鋼材を試験片とし、４００番の研磨紙で研磨したものを、温度９５℃に保持した有機酸洗浄用の腐食抑制液または洗浄剤組成物に２００時間、浸漬し、浸漬後の試験片の表面積１ｃｍ2 の鉄鋼表面に発生した直径３０μｍ以上の真円状の孔食の数を、光学顕微鏡を使用して１００倍に拡大し、目視によってその数を計測した。これに基づき以下の基準で耐孔食性の評価を行った。
◎  なし
○  １〜２個
△  ３または４個
×  ５個以上
【００７３】
（３）腐食抑制成分の安定性
温度９５℃で２００時間保持した有機酸洗浄用の腐食抑制液または洗浄剤組成物について、沈殿物や浮遊物の有無、試験ビン壁面への付着物の有無を確認し、安定性の評価を行った。
◎  なし
○  僅かに液面に油膜状となり浮遊、試験ビン壁面には付着なし。
△  僅かに試験ビン壁面に付着。
×  多量の腐食抑制成分が析出。
【００７４】
【表１】
2014084475.tif 000002
【００７５】
表１中、ＮＴＡはニトリロ三酢酸、ＥＤＴＡはエチレンジアミン四酢酸、ＤＴＰＡはジエチレントリアミン五酢酸であることを表す。
【００７６】
【表２】
2014084475.tif 000003
【００７７】
表２中、Ａは、ウンデシルピリジニウムクロライド、Ｂは、３‐（２‐ベンゾチアジルチオ）プロピオン酸とチオシアン酸アンモニウムとの混合物（重量比１：１）であることを表す。
【００７８】
【表３】
2014084475.tif 000004